(57)【特許請求の範囲】
【請求項１】
布帛を、少なくとも布帛柔軟剤化合物を含む組成物と接触させる工程を含む、布帛を柔軟化する方法であって、
布帛柔軟剤化合物が、エルカ酸アミドプロピルジメチルベタイン（ＥＡＰＢ）である、方法。
【請求項２】
前記組成物が、０．１重量％〜２０重量％の布帛柔軟剤化合物を含む請求項１に記載の方法。
【請求項３】
前記組成物のｐＨが３〜７の範囲にある請求項１または２に記載の方法。
【請求項４】
布帛が、布帛洗濯機のリンスサイクル中に、前記組成物と接触される、請求項１〜３のいずれか一項に記載の方法。
【請求項５】
エルカ酸アミドプロピルジメチルベタイン（ＥＡＰＢ）の布帛柔軟剤としての使用。
【発明の詳細な説明】
【技術分野】
【０００１】
本発明は、とりわけ布帛柔軟化組成物用の、布帛柔軟剤としてのＣ１６〜Ｃ２２アルキルまたはＣ１６〜Ｃ２２アルケニルアミドアルキルベタイン誘導体の使用に関する。本発明はまた、布帛の処理方法であって、前記布帛を本明細書に定義されるような組成物を含有する水性媒体と布帛洗濯機のリンスサイクル中に接触させる工程を含む方法に関する。
【背景技術】
【０００２】
布帛ケア組成物は、改善された布帛感触および爽やかな知覚などの、多くの望ましい特性を処理時に布帛に施す。しかし、任意の布帛ケア組成物を多くの消費者に認めてもらうためには、消費者にとって望ましい製品美学、例えば魅力的で清潔な製品の香りおよび快適な製品の色合いのみならず、とりわけ適切な製品レオロジーおよび満足のいく物理的製品安定性をも提供することが不可欠である。
【０００３】
国際公開第Ａ−０２０７２７４５号パンフレットによる好ましい布帛柔軟剤活性物質は、Ｎ，Ｎ−ビス（ステアロイル−オキシ−エチル）Ｎ，Ｎ−ジメチルアンモニウムクロリド、Ｎ，Ｎ−ビス（タロウイル−オキシ−エチル）Ｎ，Ｎ−ジメチルアンモニウムクロリド、Ｎ，Ｎ−ビス（ステアロイル−オキシ−エチル）Ｎ−（２−ヒドロキシエチル）Ｎ−メチルアンモニウムメチルスルフェートまたは１，２−ジ（ステアロイル−オキシ）−３−トリメチルアンモニウムプロパンクロリドなどのエステルクォートである。
【０００４】
ジアルキル置換第四級アンモニウム化合物とモノアルキル第四級アンモニウム化合物とを組み合わせるという主題に関する多くの参考文献一覧があり、それらの中でも、とりわけ特許または特許出願欧州特許出願公開第Ａ−００１８０３９号明細書、欧州特許出願公開第Ａ−０３６９５００号明細書、米国特許第４，３６０，４３７号明細書または米国特許第４，８５５，０７２号明細書が言及されてもよい。
【０００５】
ジアルキル置換エステルクォートとモノアルキルエステルクォートとの混合物を記載している参考文献は、とりわけ国際公開第Ａ−９４１４９３５号パンフレット、国際公開第Ａ−９７４２２７９号パンフレット、国際公開第Ａ−２００４０４４１１３号パンフレットである。
【発明の概要】
【課題を解決するための手段】
【０００６】
本発明は、少なくとも式（Ｉ）：
Ｒ１−ＣＯＮＨ（ＣＨ２）ｎ−Ｎ＋（Ｒ２Ｒ３）−ＣＨ２ＣＯＯ−    （Ｉ）
［式中：
−  Ｒ１は、Ｃ１６〜Ｃ２２アルキルまたはＣ１６〜Ｃ２２アルケニルであり、
−  Ｒ２およびＲ３は独立して、Ｃ１〜Ｃ４アルキルであり、
−  ｎは、１〜３の数である］
の化合物を含む、布帛の柔軟化にうまく機能する安定した布帛柔軟剤組成物を得ることが可能であるという意外な発見に基づくものである。
【０００７】
この化合物は実際に、ココアミドプロピルジメチルベタイン、ジ（水素化牛脂）ジメチルアンモニウムクロリドおよびジ（パルミチン酸カルボキシエチル）ヒドロキシエチルメチルアンモニウムメチルスルフェートなどの柔軟化組成物に古典的に使用される化合物と比べて柔らかさ、吸水度およびフワフワ感の観点からより効率的であるように思われる。本発明のこれらの天然ベースの化合物は、生分解性であり、そしてまた良好な生態毒性プロフィールを提供する。これらの化合物はまた、半透明であるおよび透明であるという利点を提供する。
【０００８】
本発明はその結果、少なくとも式（Ｉ）：
Ｒ１−ＣＯＮＨ（ＣＨ２）ｎ−Ｎ＋（Ｒ２Ｒ３）−ＣＨ２ＣＯＯ−    （Ｉ）
［式中：
−  Ｒ１は、Ｃ１６〜Ｃ２２アルキルまたはＣ１６〜Ｃ２２アルケニルであり、
−  Ｒ２およびＲ３は独立して、Ｃ１〜Ｃ４アルキルであり、
−  ｎは、１〜３の数である］
の布帛柔軟剤化合物を含む柔軟化組成物に関する。
【０００９】
本発明はまた、とりわけ布帛柔軟化組成物用の、布帛柔軟剤としての式（Ｉ）の化合物の使用に関する。
【発明を実施するための形態】
【００１０】
布帛柔軟剤、またはその混合物が本発明の不可欠な原料である。柔軟化組成物内の布帛柔軟剤の典型的なレベルは、０．１重量％〜２０重量％、好ましくは１重量％〜１５重量％である。
【００１１】
「アルキル」は本明細書で用いるところでは、直鎖もしくは分岐の飽和の脂肪族炭化水素を意味する。
【００１２】
「アルケニル」は、本明細書で用いるところでは、少なくとも１個の二重結合を含有する脂肪族基を意味し、「非置換アルケニル」および「置換アルケニル」を両方とも包含することを意図し、その後者は、アルケニル基の１個以上の炭素原子上の水素に置き換わる置換基を有するアルケニル部分を意味する。
【００１３】
好ましくはＲ１は、Ｃ１８アルキル、Ｃ２０アルキル、Ｃ２１アルキルおよびＣ２２アルキルなどの、Ｃ１６〜Ｃ２２アルキルである。好ましくはＲ１は、Ｃ１８アルケニル、Ｃ２０アルケニル、Ｃ２１アルケニルおよびＣ２２アルケニルなどの、Ｃ１６〜Ｃ２２アルケニルである。好ましくはＲ２およびＲ３は、両方ともメチルである。好ましくはｎは、３に等しい。
【００１４】
本発明の好ましい実施形態では、式（Ｉ）の化合物は、エルカ酸アミドプロピルジメチルベタイン（ＥＡＰＢ）、オレアミドプロピルジメチルベタイン（ＯＡＰＢ）、パルミドプロピルジメチルベタイン（ＰＡＰＢ）、およびイソステアラミドプロピルジメチルベタイン（ＩＳＡＰＢ）から構成される群において選択される。
【００１５】
より好ましくは、式（Ｉ）の化合物は、エルカ酸アミドプロピルジメチルベタイン（ＥＡＰＢ）またはオレアミドプロピルジメチルベタイン（ＯＡＰＢ）である。
【００１６】
これらの組成物の最適相安定性のためには、２０℃で測定される、ニートｐＨは理想的には、３〜７の範囲にある。本明細書でのこれらの組成物のｐＨは、ブレンステッド酸またはルイス酸などの酸の添加によって調整することができる。好適な酸の例としては、無機鉱酸、カルボン酸、特に低分子量（Ｃ１〜Ｃ５）カルボン酸、およびアルキルスルホン酸が挙げられる。好適な無機酸としては、ＨＣｌ、Ｈ２ＳＯ４、ＨＮＯ３およびＨ３ＰＯ４が挙げられる。好適な有機酸としては、ギ酸、酢酸、クエン酸、メチルスルホン酸およびエチルスルホン酸が挙げられる。好ましい酸は、クエン酸、塩酸、リン酸、ギ酸、メチルスルホン酸、および安息香酸である。クエン酸がとりわけ好ましい。
【００１７】
柔軟化組成物はまた、例えば第四級アンモニウム塩、特にジアルキルクォートまたはエステルクォートなどの、古典的に使用される他の布帛柔軟剤を含んでもよい。布帛柔軟剤は、１または２つの長いアルキル鎖を持った第四級アンモニウム塩をベースとする傾向があり、典型的な化合物は、ジパルミトイルエチルヒドロキシエチルモニウムメトスルフェートである。他のカチオン化合物は、イミダゾリウム、置換アミン塩、または第四級アルコキシアンモニウム塩に由来することができる。初期調合物の最も一般的な化合物の１つは、ジ水素化牛脂ジメチルアンモニウムクロリド（ＤＨＴＤＭＡＣ）であった。家庭用布帛柔軟剤の調合物中に使用される３つの主なタイプの第四級アンモニウム化合物：ジアルキルジメチルアンモニウム化合物、ジアミドアルコキシル化アンモニウム化合物、およびイミダゾリニウム化合物が存在する。
【００１８】
式（Ｉ）の化合物と組み合わせて使用されてもよい柔軟剤は好ましくは以下である：
本発明の好ましい第四級アンモニウム柔軟剤は、
ＴＥＴ：ジ（牛脂カルボキシエチル）ヒドロキシエチルメチルアンモニウムメチルスルフェート、
ＴＥＯ：ジ（オレオカルボキシエチル）ヒドロキシエチルメチルアンモニウムメチルスルフェート、
ＴＥＳ：ジステアリルヒドロキシエチルメチルアンモニウムメチルスルフェート、
ＴＥＨＴ：ジ（水素化牛脂−カルボキシエチル）ヒドロキシエチルメチルアンモニウムメチルスルフェート、および
ＴＥＰ：ジ（パルミチン酸カルボキシエチル）ヒドロキシエチルメチルアンモニウムメチルスルフェート
である。
【００１９】
すべての可能性の網羅的な記載と見なされるものではないが、当業者に周知である、他の任意選択の成分に言及する際に、下記が挙げられてもよい：
ａ）シリコーン、アミンオキシド、ラウリルエーテルスルフェートもしくはラウリルスルフェートなどの、アニオン界面活性剤、ココアミドプロピルベタインもしくはアルキルベタインなどの、両性界面活性剤、スルホスクシネート、ポリグルコシド誘導体などの、柔軟化組成物の性能を高める他の製品、
ｂ）組成物の０〜１５重量％のレベルで典型的には使用される；例えばトリエタノールアミン、Ｎ−メチルジエタノールアミンなどの、第四級化されているもしくは第四級化されていない、短鎖を有するアミンの塩、ならびにまたエトキシル化脂肪アルコール、エトキシル化脂肪アミン、ポリソルベート、およびエトキシル化アルキルフェノールなどの、非イオン性界面活性剤などの、安定化製品、
ｃ）粘度コントロールを改善する製品、例えば、塩化カルシウム、塩化マグネシウム、硫酸カルシウム、塩化ナトリウムなどの、無機塩；エチレングリコール、ジプロピレングリコール、ポリグリコールなどの、グリコール型の化合物などの、濃厚組成物の粘度を下げるために使用することができる製品；ならびに希釈組成物用の増粘剤、例えば、セルロース、グアーガムなどに由来するポリマー、
ｄ）任意のタイプの無機酸および／または有機酸、例えば塩酸、硫酸、リン酸、クエン酸などの、好ましくは１．５〜４．５である、ｐＨを調整するための成分、
ｅ）テレフタレートをベースとする公知のポリマーまたはコポリマーなどの、防汚を向上させる試剤、
ｆ）殺菌性防腐剤、
ｇ）酸化防止剤、着色剤、香料、殺菌剤、殺真菌剤、腐食防止剤、防しわ剤、乳白剤、蛍光増白剤、真珠光沢剤などの他の製品。
【００２０】
本発明による布帛柔軟剤は、液体、液体−ゲル、ペースト様、水性形態か非水性形態かのどちらかでの泡、粉末、顆粒および錠剤形態などの様々な物理的形態を取ってもよい。より良好な分散性のためには、組成物の好ましい形態は、液体形態、および水中の水性分散液の形態にある。液体形態にある場合、組成物はまた、噴霧器またはエアロゾルディスペンサーなどの分配手段で分配されてもよい。
【００２１】
液体形態にある場合、そのような布帛柔軟剤は、標準的な（希釈された）布帛柔軟剤の場合には、０．１重量％〜２０重量％の布帛柔軟化剤を含有してもよいが、非常に濃厚な布帛柔軟剤の場合には３０重量％もしくは４０重量％さえまでのより高いレベルを含有してもよい。組成物は通常また、組成物のバランスを提供し得る、水および他の添加剤を含有するであろう。好適な液体キャリアは、水、有機溶剤およびそれらの混合物から選択される。本組成物に用いられる液体キャリアは好ましくは少なくとも第一に、その低コスト、安全性、および環境相溶性のために水である。水と有機溶剤との混合物が使用されてもよい。好ましい有機溶剤は、エタノール、プロパノール、イソ−プロパノール、またはブタノールなどの、一価アルコール；グリコールなどの、二価アルコール；グリセロールなどの、三価アルコール、および多価（ポリオール）アルコールである。
【００２２】
液体布帛柔軟剤は習慣的には、柔軟化原料を溶融させ、攪拌しながら、溶融体を熱水に添加して水不溶性原料を分散させることによって調製される。
【００２３】
本発明による布帛柔軟剤は、いわゆるリンスプロセスにおいて使用することができ、このプロセスでは、上に定義されたような布帛柔軟剤が先ず水性リンス浴液中に希釈される。その後、洗剤液で洗濯され、そして第１の非効率的リンス工程（残留洗剤および／または汚れが布帛で持ち込まれる可能性があるという意味で「非効率的」）で任意選択的にリンスされた被洗濯布帛は、希釈組成のリンス液中に入れられる。もちろん、布帛柔軟剤はまた、布帛がその中に浸漬されたらすぐに水性浴中へ組み入れられてもよい。その工程の後に、かき混ぜが、リンス浴液中で布帛に適用され、洗剤泡をつぶれさせ、残留汚れおよび界面活性剤が除去される。布帛は次に任意選択的に、乾燥前に絞ることができる。
【００２４】
したがって、好ましくは洗剤液中で事前に洗濯された布帛を、本発明による柔軟化組成物または布帛柔軟剤と接触させる工程を含む、布帛をリンスする方法が提供される。本発明の主題はまた、リンスにおいて洗剤泡または発泡の低減を提供しながら、そして望ましくないフロックの生成なしに、高い洗剤泡洗剤液中で洗濯された布帛に柔らかさを付与するための本発明の布帛柔軟剤の使用を含む。
【００２５】
本発明はまた、本発明の柔軟化組成物を、前記柔軟化を含む水性媒体と布帛洗濯機のリンスサイクルの間に接触させる工程を含む、布帛を柔軟化する方法に関する。
【００２６】
このリンスプロセスは、非自動化洗濯機で、たらいもしくはバケツ中で手動により、または自動化洗濯機で行われてもよい。手洗いが行われる場合、被洗濯布帛は、洗剤液を除去され、絞り出される。本発明の布帛柔軟剤は次に、新鮮水に添加され、布帛は次に、直接にまたは任意選択の非効率的な第１リンス工程後に、従来のリンス習慣に従って本組成物を含有する水中でリンスされてもよい。布帛は次に、常法を用いて乾燥させられる。
【００２７】
本発明は、以下の非限定的な実施例でさらに例示される。
【実施例】
【００２８】
材料情報：
−  エルカ酸アミドプロピルジメチルベタイン（ＥＡＰＢ）
−  オレアミドプロピルジメチルベタイン（ＯＡＰＢ）
−  パラミドプロピルジメチルベタイン（ＰＡＰＢ）
−  ココアミドプロピルジメチルベタイン（ＣＡＰＢ）
−  ジ（水素化牛脂）ジメチルアンモニウムクロリド（ＤＨＴ）
−  ジ（パルミチン酸カルボキシエチル）ヒドロキシエチルメチルアンモニウムメチルスルフェート（ＴＥＰ）
【００２９】
実施例で試験される布帛は、次のものである：
−  ブロードクロス：１００％木綿繊維含有率／織られた／吸水度研究用のリウェット法のために使用される
−  Ｔｅｒｒｙ（テリー）クロス：１００％木綿繊維含有率／環状ファイル構成／他の評価法のすべてのために使用される
【００３０】
Ｉ．前処理、乾燥および柔軟剤処理手順：
１）布帛前処理法
洗濯機モデル：ＥＬＢＡ  ＥＷＦ  ６２５
界面活性剤：ＳＬＳ（２８％活性）
洗剤の用量：１０．０ｇ／１０枚の木綿のタオル（０．６ｋｇ）
洗濯モード：１メイン洗濯、３リンス、空化および１スピン
洗濯温度：２５℃
【００３１】
２）布帛の乾燥
すべての布帛は、さらなる使用前に布帛を乾燥させ、効率的に平衡させるために一晩恒湿室（２０±１．０℃の温度および５５±３％の湿度）中で吊して乾燥させるであろう。
【００３２】
３）柔軟剤処理
柔軟剤の用量：１５０ｐｐｍ硬水中の１．０重量％柔軟剤調合物（５．０もしくは他の活性％）
浸漬時間：３０分
温度：２５℃
リンスなしおよび恒湿室での吊し乾燥
【００３３】
ＩＩ．結果および特性
１）柔らかさ
傾斜法による柔らかさ比較についての結果を表１に示し、曲げ長さが短ければ短いほど、柔らかさはより良好である。
【００３４】
0006453244.tif 000002
【００３５】
傾斜法：Ｃｈｉｎｅｓｅ  Ｎａｔｉｏｎａｌ  Ｓｔａｎｄａｒｄ  Ｓｏｆｔｅｎｅｒ  Ｅｖａｌｕａｔｉｏｎ  Ｍｅｔｈｏｄ（中国標準柔軟剤評価法）ＧＢ／Ｔ  １８３１８．１−２００９曲げ挙動の織物測定−パート１：傾斜法。
【００３６】
６人のパネリストでの感覚試験法による柔らかさ比較についての結果を表２に示す。
【００３７】
0006453244.tif 000003
【００３８】
感覚試験法：布帛柔軟剤を評価するための改訂ＡＳＴＭ  Ｄ５２３７−０５標準手引書。ブランクを、最も硬いを意味する、０の柔らかさ格付けの対照としてセットした。別の布帛を、最も柔らかいを意味する、対照として５の柔らかさ格付けの別のタイプの柔軟剤ＥＡＱで処理した。
【００３９】
その結果、ＥＡＰＢおよびＰＡＰＢは、柔軟化組成物に古典的に使用される化合物と比べて同等のまたはより高い柔らかさを与えるように思われる。
【００４０】
２）吸水度
吸水度についての結果を表３に示す。
【００４１】
0006453244.tif 000004
【００４２】
リウェット法による吸水度能力評価：布帛柔軟剤を評価するための改訂ＡＳＴＭ  Ｄ５２３７−０５標準手引書
その結果、ＥＡＰＢおよびＰＡＰＢは、柔軟化組成物に古典的に使用される化合物と比べて同等のまたはより高い吸水度能力を与えるように思われる。
【００４３】
３）フワフワ感評価
フワフワ感評価についての結果を表４に示す。
【００４４】
0006453244.tif 000005
【００４５】
一定サイズの柔軟剤処理布帛ストリップを一枚ずつ積み重ねた。軽い重り（１００．０ｇ）および重い重り（５５０．０ｇ）を、ストリップの積み重ねられた層の上に適用し、ストリップの積み重ねの高さを、それぞれＴ１００ｇおよびＴ５５０ｇとして１５秒後に測定する。軽い重りおよび重い重り下の積み重ね高さの差が大きければ大きいほど、布帛ストリップはよりフワフワしている。
【００４６】
フワフワ感格付け定式化：
フワフワ感％＝（Ｔ１００ｇ−Ｔ５５０ｇ）／Ｔ５５０ｇ×１００％
レイヤー・バイ・レイヤー法装置：層数：１５層／試料サイズ：幅５０±１ｍｍおよび高さ８０±１ｍｍ／軽い重り：１００．０ｇ重り標準／重い重り：５５０．０ｇ重り標準
【００４７】
その結果、ＥＡＰＢおよびＯＡＰＢは柔軟化組成物に古典的に使用される化合物と比べて同等のまたはより高いフワフワ感能力を与えるように見える。